(57)【要約】  繊維系ウェブ材料と前記繊維系ウェブ材料を包装する包装材料とを含んでなり、前記繊維系ウェブ材料は、ウェブ材料の質量に対して、それぞれ、４０％以上のパルプ繊維と１０％未満の非天然ポリマーとを含んでなり、１０ｇ／ｍ２以上７０ｇ／ｍ２以下の坪量を有し、かつ、２５μｍ以上４００μｍ以下の厚さを有する喫煙物品のセグメントであって、セグメント中のウェブ材料は、セグメント体積ｃｍ３当たり２０ｃｍ２以上９０ｃｍ２以下の面積を有し、包装材料を含まないセグメントは、５０ｋｇ／ｍ３以上３００ｋｇ／ｍ３以下の密度を有し、かつ、Ｚ＝ρＷｅｂ＋５・ρＳｅｇ＋１２・ＡＷｅｂで定義されるパラメーターＺは、不等式１３００≦Ｚ≦２８００を満たし、式中、ρＷｅｂは、ウェブ材料の密度ｋｇ／ｍ３であり、ρＳｅｇは、包装材料を含まないセグメントの密度ｋｇ／ｍ３であり、かつ、ＡＷｅｂは、セグメントの体積当たりのウェブ材料の面積ｃｍ２／ｃｍ３であるセグメントが示される。【特許請求の範囲】
【請求項１】
繊維系ウェブ材料と、前記繊維系ウェブ材料を包装する包装材料とを含んでなり、前記繊維系ウェブ材料は、
−  ウェブ材料の質量に対して、それぞれ、４０％以上のパルプ繊維と１０％未満の非天然ポリマーとを含んでなり、
−  １０ｇ／ｍ２以上７０ｇ／ｍ２以下の坪量を有し、かつ、
−  ２５μｍ以上４００μｍ以下の厚さを有する、
喫煙物品のセグメントであって、
セグメント内のウェブ材料は、セグメント体積ｃｍ３当たり２０ｃｍ２以上９０ｃｍ２以下の面積を有し、
包装材料を含まないセグメントは、５０ｋｇ／ｍ３以上３００ｋｇ／ｍ３以下の密度を有し、かつ、
Ｚ＝ρＷｅｂ＋５・ρＳｅｇ＋１２・ＡＷｅｂ
で定義されるパラメーターＺは、不等式１３００≦Ｚ≦２８００を満たし、式中、
ρＷｅｂは、ウェブ材料の密度ｋｇ／ｍ３であり、
ρＳｅｇは、包装材料を含まないセグメントの密度ｋｇ／ｍ３であり、かつ、
ＡＷｅｂは、セグメントの体積当たりのウェブ材料の面積ｃｍ２／ｃｍ３である、
セグメント。
【請求項２】
前記ウェブ材料中のパルプ繊維の含量が、ウェブ材料の質量に対して、それぞれ、６０％以上、好ましくは９０％以上、特に好ましくは９９％以上である、請求項１に記載のセグメント。
【請求項３】
前記パルプ繊維が、落葉樹または針葉樹、その他の植物、特に、アサ、アマ、サイザルアサ、ジュート、マニラアサまたはアフリカハネガヤ、またはそれらの混合物から供給される木材パルプ繊維により形成される、請求項１または２に記載のセグメント。
【請求項４】
前記ウェブ材料が、その質量の５％未満の非天然ポリマーを含有し、好ましくはその質量の１％未満の非天然ポリマーを含有し、特に好ましくは、非天然ポリマーを含有しない、請求項１〜３のいずれか一項に記載のセグメント。
【請求項５】
前記ウェブ材料が、再生セルロース由来の繊維、特に、ビスコース繊維、モーダル繊維、リヨセル（商標）またはテンセル（商標）を含有し、それらの含量が好ましくはウェブ材料の質量の６０％未満、特に好ましくはウェブ材料の質量の４０％未満である、請求項１〜４のいずれか一項に記載のセグメント。
【請求項６】
前記ウェブ材料が充填材を含有し、前記充填材は、好ましくは炭酸カルシウム、特に沈降炭酸カルシウム、酸化マグネシウム、水酸化マグネシウム、水酸化アルミニウム、二酸化チタン、ケイ酸塩またはそれらの混合物により形成される、請求項１〜５のいずれか一項に記載のセグメント。
【請求項７】
前記ウェブ材料の質量に対する充填材の含量が０％以上、好ましくは５％以上、特に好ましくは１０％以上、および５０％以下、好ましくは３５％以下、特に好ましくは３０％以下である、請求項１〜６のいずれか一項に記載のセグメント。
【請求項８】
前記ウェブ材料が、特にポリビニルアルコールまたは多糖で、コーティングされ、前記多糖は、好ましくは、デンプン、カルボキシメチルセルロース、グアー、デキストリン、ペクチンまたはそれらの混合物からなる群から選択される、請求項１〜７のいずれか一項に記載のセグメント。
【請求項９】
前記ウェブ材料に、特にグリセロールまたはプロピレングリコールが、含浸される、請求項１〜８のいずれか一項に記載のセグメント。
【請求項１０】
前記ウェブ材料が香味剤を含有し、好ましくは、前記香味剤は、ウェブ材料中に、化学的に結合した形態または物理的に結合した形態で含有され、例えば、封入され、前記香味剤は、好ましくは、メントール、エチルバニリングルコシド、バニリンおよびエチルバニリンからなる群から選択される、請求項１〜９のいずれか一項に記載のセグメント。
【請求項１１】
前記ウェブ材料の坪量が２０ｇ／ｍ２〜６０ｇ／ｍ２、好ましくは２５ｇ／ｍ２〜５０ｇ／ｍ２である、請求項１〜１０のいずれか一項に記載のセグメント。
【請求項１２】
前記ウェブ材料の厚さが３５μｍ〜１５０μｍ、好ましくは４０μｍ〜１００μｍである、請求項１〜１１のいずれか一項に記載のセグメント。
【請求項１３】
前記ウェブ材料の密度が１００ｋｇ／ｍ３〜１２００ｋｇ／ｍ３、好ましくは２００ｋｇ／ｍ２〜７００ｋｇ／ｍ３、特に好ましくは３００ｋｇ／ｍ３〜６００ｋｇ／ｍ３である、請求項１〜１２のいずれか一項に記載のセグメント。
【請求項１４】
３０ｃｍ２／ｃｍ３〜８０ｃｍ２／ｃｍ３、好ましくは３５ｃｍ２／ｃｍ３〜７０ｃｍ２／ｃｍ３のセグメント体積ｃｍ３当たりのウェブ材料を含有する、請求項１〜１３のいずれか一項に記載のセグメント。
【請求項１５】
包装材料を含まない密度が６０ｋｇ／ｍ３〜２５０ｋｇ／ｍ３、好ましくは７０ｋｇ／ｍ３〜２００ｋｇ／ｍ３である、請求項１〜１４のいずれか一項に記載のセグメント。
【請求項１６】
前記パラメーターＺが１３５０以上２６００以下、好ましくは１４００以上２４００以下である、請求項１〜１５のいずれか一項に記載のセグメント。
【請求項１７】
前記包装材料が、好ましくは２０ｇ／ｍ２以上１５０ｇ／ｍ２以下の坪量、特に好ましくは５０ｇ／ｍ２以上１２０ｇ／ｍ２以下の坪量を有する、紙により形成される、請求項１〜１６のいずれか一項に記載のセグメント。
【請求項１８】
前記包装材料が、０．０５Ｎｍｍ以上０．９０Ｎｍｍ以下、好ましくは０．１０Ｎｍｍ以上０．８０Ｎｍｍ以下の曲げ剛性を有する、請求項１〜１７のいずれか一項に記載のセグメント。
【請求項１９】
円筒形であり、かつ、好ましくは５ｍｍ以上９ｍｍ以下、特に好ましくは７ｍｍ以上８．５ｍｍ以下の直径を有する、請求項１〜１８のいずれか一項に記載のセグメント。
【請求項２０】
４ｍｍ以上４０ｍｍ以下の長さ、好ましくは６ｍｍ以上３５ｍｍ以下の長さ、特に好ましくは１０ｍｍ以上２８ｍｍ以下の長さである、請求項１〜１９のいずれか一項に記載のセグメント。
【請求項２１】
請求項１〜２０のいずれか一項に記載のセグメントとエアロゾル形成材とを含んでなる喫煙物品。
【請求項２２】
エアロゾル形成材がタバコであり、喫煙物品がフィルター付きシガレットであり、前記セグメントが好ましくはフィルターまたはその一部を形成する、請求項２１に記載の喫煙物品。
【請求項２３】
前記エアロゾル形成材が意図した使用の間加熱されるのみで燃焼せず、喫煙物品が付加的にフィルターセグメントを含有し、前記セグメントはエアロゾル形成材とフィルターセグメントの間に配置される、請求項２１に記載の喫煙物品。
【発明の詳細な説明】
【技術分野】
【０００１】
本発明は、喫煙物品のセグメント(ein Segment eines Rauchartikels)、特に、従来技術で既知のセグメントよりも良好に生分解し、かつ、通気抵抗(Zugwiderstand)および濾過効率に関して特性の良好な組合せを提供する、喫煙物品内のエアロゾル流の冷却または濾過のためのセグメントに関する。
【背景技術】
【０００２】
喫煙物品は一般に、互いに隣接して配置された少なくとも２つの棒状セグメントからなる棒状物品である。１つのセグメントは、加熱時にエアロゾルを発生し得る材料を含有し、少なくとも１つのさらなるセグメントは、エアロゾルの特性に影響を与える働きをする。
【０００３】
喫煙物品は、第１のセグメントがエアロゾル形成材(das aerosolbildende Material)、特に、タバコを含有し、さらなるセグメントがフィルターとして形成され、かつ、エアロゾルの濾過を果たすフィルター付きシガレットであり得る。この場合、エアロゾルは、エアロゾル形成材を燃焼させることによって生成され、フィルターは主としてエアロゾルを濾過し、フィルター付きシガレットに所定の通気抵抗を与える働きをする。
【０００４】
しかしながら、喫煙物品はまた、エアロゾル形成材が加熱されるだけで燃焼しない、いわゆる加熱タバコ製品である場合もある。この場合、エアロゾル中の有害物質の数および量が少なくなる。このような喫煙物品もまた、多くの場合には少なくとも２つ、しかしながらそれを超える、特には４つのセグメントからなる。１つのセグメントは、一般にタバコ、再構成タバコまたは他の方法によって調製されたタバコを含んでなるエアロゾル形成材を含有する。ある程度任意選択である喫煙物品のさらなるセグメントは、エアロゾルを移行させる、エアロゾルを冷却する、またはエアロゾルを濾過する働きをする。
【０００５】
これらのセグメントは、通常、包装材料により包装される。大抵の場合、紙が包装材料として使用される。
【０００６】
以下、明記されない場合または文脈から直接推論できない場合には、「セグメント」は、エアロゾル形成材を含有しないが、例えば、エアロゾルを移行させる、冷却するまたは濾過する働きをする、喫煙物品のセグメントを意味すると理解されるべきである。
【０００７】
従来技術から、酢酸セルロースまたはポリ乳酸などの非天然ポリマーからこのようなセグメントを生産することが知られている。喫煙物品の消費の後、その喫煙物品は適切に処分しなければならない。しかしながら、多くの場合、消費者は消費した喫煙物品を単に環境中に投げ捨て、啓発または罰金でこの行動を制限する試みはほとんど成功しなかった。
【０００８】
酢酸セルロースおよびポリ乳酸は、環境中で極めて緩慢にしか分解されないので、当業界では、より良好に生分解する他の材料から喫煙物品のセグメントを生産することに関心が寄せられている。さらに、例えば、欧州連合は喫煙物品における非天然ポリマーの使用を実質的に削減するまたは禁止する方向にあり、従って、このような理由でも、喫煙物品用の利用可能な代替セグメントに関心が寄せられている。
【０００９】
喫煙物品のセグメントは、様々な要件を満たさなければならない。第１の要件は、エアロゾルを濾過することである。多くの場合、この濾過は選択的であり、これは、特定の物質がエアロゾルから除去されることを意味し、従って、それはエアロゾルの味に影響を及ぼす。濾過に関しては、例えば、セグメントが主として濾過を果たす場合には、特に高い濾過効率を有するセグメント、また、濾過効率、例えば、セグメントが主としてエアロゾルの移行または冷却に意図される場合には、低い濾過効率を有するものが求められるであろう。
【００１０】
さらなる要件は、特定の通気抵抗を提供することである。喫煙中、消費者は、喫煙物品からエアロゾルを吸入するために特定の抵抗、すなわち、特定の圧力差を期待する。従って、喫煙物品用のセグメントは、多くの場合、特定の通気抵抗を有するように設計される。
【００１１】
さらなる要件は、エアロゾルを冷却することである。その発生直後では、エアロゾルは数１００℃の温度であり、エアロゾルがその喫煙物品中を流動している間に消費者に許容される温度まで冷却されなければならない。従来技術によれば、これは一般にエアロゾルからの熱の伝導によって達成される。
【００１２】
最後に、さらなる要件は、喫煙物品に十分な機械的安定性を提供することである。消費者は喫煙物品の通常の消費中に誤って喫煙物品を圧縮できてはならず；従って、セグメントは特定の硬度を有する必要がある。これもまた、一つには、好適な包装材料の選択によって達成される。
【００１３】
これらの要件の総てを良好な生分解性と合わせる試みは、これまでには十分に成功してこなかった。
【発明の概要】
【００１４】
本発明の目的は、喫煙物品の従来のセグメントよりも良好に生分解することができ、かつ、濾過特性、冷却効果および通気抵抗に関して従来のセグメントよりも、いずれの場合にも劣らない、喫煙物品用のセグメントを提供することである。
【００１５】
この目的は、請求項１に記載のセグメントおよび請求項２１に記載の喫煙物品によって達成される。有利なさらなる実施態様は従属クレームに開示される。
【００１６】
本発明者らは、喫煙物品のセグメント用の特定の繊維系ウェブ材料が、少なくとも生分解性に関する要件を満たすのに好適であることを見出した。繊維系ウェブ材料は、喫煙物品用のセグメントに形成可能な短繊維(Stapelfasern)に由来する総てのウェブ状材料を表す。好適な繊維系ウェブ材料は特に、紙または不織布である。以下、例外なく、「ウェブ材料」は、喫煙物品で使用するための繊維系ウェブ材料を意味すると理解される。
【００１７】
本発明者らはさらに、ウェブ材料とそれから製造されたセグメントの特性の特定の組合せは、種々の付加的要件を特に有利な様式で満たすことを可能とすることを見出した。
【００１８】
具体的には、本発明によるセグメントは、包装材料と前記包装材料により包装されたウェブ材料とを含んでなる。ウェブ材料は、４０％以上(mindestens 40%)のパルプ繊維と１０％未満の非天然ポリマーとを含んでなり、これらのパーセンテージはウェブ材料の質量に対して表したものである。さらに、ウェブ材料は、１０ｇ／ｍ２以上７０ｇ／ｍ２以下(hoechstens 70 g/m2)の坪量、２５μｍ以上４００μｍ以下の厚さを有する。セグメントにおいて、前記ウェブ材料は、セグメント体積ｃｍ３当たり２０ｃｍ２以上９０ｃｍ２以下の面積を有する。ウェブ材料から製造されたセグメントは、包装材料を含まない密度が５０ｋｇ／ｍ３以上３００ｋｇ／ｍ３以下である。最後に、ウェブ材料の密度（ρＷｅｂ）ｋｇ／ｍ３、包装材料を含まないセグメントの密度（ρＳｅｇ）ｋｇ／ｍ３およびセグメント体積ｃｍ３当たりのウェブ材料の面積（ＡＷｅｂ）ｃｍ２／ｃｍ３に関して、以下の不等式が成り立たなければならない。
１３００≦ρＷｅｂ＋５・ρＳｅｇ＋１２・ＡＷｅｂ≦２８００
【００１９】
本発明者らの発見によれば、セグメントの通気抵抗、濾過効率および冷却効果は、セグメント中のウェブ材料の構造および量によって決定される。これに関して、ウェブ材料の多孔構造は、熱伝達および濾過効率を高める。ウェブ材料の構造の他、セグメント中のウェブ材料の量も重要である。それは一方でセグメント体積当たりのセグメント中のウェブ材料の面積によって特定され、体積当たりの面積が大きいほど通気抵抗、濾過効率および熱伝達を増し、他方で、包装材料を含まないセグメントの密度で特定され、密度が高いほど主として通気抵抗を増す。特に、セグメントの冷却効果については、熱伝達に利用可能な面積の他、ウェブ材料およびセグメントの密度も熱の伝導を決定することから、それらも重要である。
【００２０】
今般、本発明者らは、ウェブ材料の坪量、ウェブ材料の厚さ、ウェブ材料の密度、セグメント中の体積当たりのウェブ材料の面積および包装材料を含まないセグメントの密度に関する上記の制限の範囲内で、特性の特に良好な組合せは、ウェブ材料の密度、包装材料を含まないセグメントの密度およびセグメント体積当たりのウェブ材料の面積から計算されたパラメーターについて上記の不等式が満たされる場合に達成され得ることを見出した。
【００２１】
喫煙物品のセグメント中のウェブ材料は、パルプ繊維を含んでなり、ウェブ材料の質量の４０％以上がパルプ繊維により形成される。パルプ繊維は天然ポリマーからなり、本発明の第１の利点であるところの、十分に生分解可能である。本発明に必須のさらなる利点は、パルプ繊維が吸湿性であるということから得られる。喫煙物品中のエアロゾルは水を含有し、パルプ繊維はこの水の部分を吸収することができ、従って、エアロゾルの冷却に寄与する。これに関して、他の材料からのセグメントとは対照的に、熱はもはや伝達されないが、エアロゾル中の水の一部はその水に含まれる熱エネルギーとともに保持される。従って、エアロゾルは喫煙物品の消費者に到達し、それは実質的に低下させる必要のない温度であるが、実質的に熱エネルギーをほとんど含まないので、消費者により許容度が高い。
【００２２】
従って、好ましくは、ウェブ材料中のパルプ繊維の含量はより高く、ウェブ材料の質量に対して、それぞれ、好ましくは６０％以上、特に好ましくは９０％以上、極めて特に好ましくは９９％以上である。
【００２３】
パルプ繊維は、落葉樹または針葉樹、また、アサ、アマ、サイザルアサ、ジュート、マニラアサまたはアフリカハネガヤなどの他の植物に由来する木材パルプ繊維であり得、当技術分野で公知の手順に従って製造される。起源の異なるパルプ繊維の混合物もまた使用可能である。
【００２４】
セグメントの良好な生分解性を保証するために、ウェブ材料が含有する非天然ポリマーはその質量の１０％未満であるべきである。これに関して、天然ポリマーは、化学修飾または組成の改変のない天然原料に直接起源するか、または天然から供給されるこのようなポリマーと化学的に同一であるポリマーである。具体的には、パルプ繊維は天然ポリマー、また、天然ポリマーに属す再生セルロース由来の繊維からなる。しかしながら、酢酸セルロースおよびポリ乳酸については、化学修飾が起こっており、従って、それらは、原料が天然に存在したとしても天然ポリマーに属さず、これらの原料は、少なくとも、急速な生分解がもはや起こらないように修飾されている。加えて、ポリエチレン、ポリプロピレン、ポリエステルまたはポリスチレンなどの鉱油から供給されるポリマーは総て非天然ポリマーである。
【００２５】
好ましくは、ウェブ材料が含有する非天然ポリマーはウェブ材料の質量の５％未満であり、特に好ましくはウェブ材料の質量の１％未満である。最適な生分解性は、ウェブ材料が非天然ポリマーを含有しない場合に達成され、そのためにこれが極めて特に好ましい実施態様である。
【００２６】
ウェブ材料は、ビスコース繊維、モーダル繊維(Modalfasern)、リヨセル（商標）またはテンセル（商標）などの再生セルロース由来の繊維を含有することができ、それらの含量は、好ましくは、ウェブ材料の質量の６０％未満、特に好ましくはウェブ材料の質量の４０％未満である。再生セルロース由来の繊維の量は、濾過効率をさらに最適化するために選択することができる。
【００２７】
ウェブ材料は充填材を含有することができ、充填材は、好ましくは、炭酸カルシウム、酸化マグネシウム、水酸化マグネシウム、水酸化アルミニウム、二酸化チタンおよびケイ酸塩またはそれらの混合物により形成される。特に好ましい充填材は、沈降炭酸カルシウムである。ウェブ材料の質量に対する充填材の含量は、好ましくは０％以上、特に好ましくは５％以上、極めて特に好ましくは１０％以上、かつ、好ましくは４０％以下、特に好ましくは３５％以下、極めて特に好ましくは３０％以下である。充填材が吸収する水はパルプ繊維よりも実質的に少ないので、同じ坪量のウェブ材料に対する充填材含量の増大は、水の濾過効率の低減に寄与し得る。このように、セグメントの冷却効果に影響を与えることができる。
【００２８】
ウェブ材料はまたコーティングされてもよい。好ましい実施態様では、ウェブ材料はポリビニルアルコールまたは多糖でコーティングされ、その結果、水の濾過効率は低下し、従って、エアロゾルはあまり乾燥されない。特に好ましい実施態様では、多糖は、デンプン、カルボキシメチルセルロース、グアー、デキストリン、ペクチンまたはそれらの混合物からなる群から選択される。ポリビニルアルコールは天然ポリマーでなく、非天然ポリマーの量はウェブ材料の質量の１０％を超えないことに留意すべきである。
【００２９】
ウェブ材料はまた含浸させてもよい。コーティングとは対照的に、含浸の場合には、適用される組成物は表面に留まるだけでなく、ウェブ材料の構造中に本質的に浸透する。好ましい実施態様では、ウェブ材料にグリセロールまたはプロピレングリコールを含浸させる。これらの物質は、グリセロールの濾過効率を高めることができ、これが多くの場合、喫煙物品のエアロゾル形成材中で保湿剤として働き、エアロゾルの発生を促進する。
【００３０】
ウェブ材料はまた、エアロゾルの味を調整するために香味剤も含有し得る。香味剤は、ウェブ材料中に、化学的に結合した形態または物理的に結合した形態で含有され、例えば、封入され得る。好ましくは、香味剤は、メントール、エチルバニリングルコシド、バニリンおよびエチルバニリンからなる群から選択される。
【００３１】
当業者は、サイジング剤、例えば、ＡＫＤ、ＡＳＡもしくは樹脂などのウェブ材料のさらなる成分、または経験に従ったさらなる添加剤および手順を選択することができ、ここで、非天然ポリマーの量はウェブ材料の質量の１０％未満でなければならないことに留意すべきである。
【００３２】
ウェブ材料の坪量は、１０ｇ／ｍ２〜７０ｇ／ｍ２、好ましくは２０ｇ／ｍ２〜６０ｇ／ｍ２、特に好ましくは２５ｇ／ｍ２〜５０ｇ／ｍ２である。坪量はＩＳＯ  ５３６：２０１２に従って決定することができる。坪量の選択は、ウェブ材料の加工性、特に、圧着または折り畳みの工程、およびセグメントに対する材料の量に影響を及ぼす。好ましい範囲は、材料の量と得られるセグメント特性を特に十分に兼ね備える。
【００３３】
ウェブ材料の厚さは、２５μｍ〜４００μｍ、好ましくは３５μｍ〜１５０μｍ、特に好ましくは４０μｍ〜１００μｍである。坪量と同様に、ウェブ材料の厚さも加工性に重要であり、セグメントの所望の特性の場合、好ましい範囲は、圧着または折り畳みに特に十分に適合された厚さをもたらす。厚さはＩＳＯ  ５３４：２０１１に従って決定することができる。
【００３４】
坪量および厚さは一緒に、その密度を介して、ウェブ材料から製造されたセグメントの特性に影響を及ぼす。ウェブ材料の密度は、好ましくは１００ｋｇ／ｍ３〜１２００ｋｇ／ｍ３、特に好ましくは２００ｋｇ／ｍ３〜７００ｋｇ／ｍ３、極めて特に好ましくは３００ｋｇ／ｍ３〜６００ｋｇ／ｍ３である。密度は、ウェブ材料の多孔構造、従って、濾過効率、熱伝達および通気抵抗の量を表す。好ましい範囲は、通気抵抗と濾過効率の良好な組合せを可能とする。密度は、ＩＳＯ  ５３４：２０１１に従って決定することができる。
【００３５】
セグメントは、セグメント体積ｃｍ３当たり２０ｃｍ２〜９０ｃｍ２のウェブ材料、セグメント体積に対して、それぞれ、好ましくは３０ｃｍ２／ｃｍ３〜８０ｃｍ２／ｃｍ３、特に好ましくは３５ｃｍ２／ｃｍ３〜７０ｃｍ２／ｃｍ３を含有する。セグメント体積当たりのウェブ材料の面積は、どの程度密集してウェブ材料がセグメント内に充填されたかを表す。従って、それは通気抵抗に影響するだけでなく、セグメントの濾過特性、熱伝達および硬度にも影響する。ウェブ材料の面積は、例えば、ウェブ材料を秤量し、ウェブ材料の公称または測定坪量から計算することによって決定することができる。
【００３６】
包装材料を含まないセグメント自体の密度は、５０ｋｇ／ｍ３〜３００ｋｇ／ｍ３、好ましくは６０ｋｇ／ｍ３〜２５０ｋｇ／ｍ３、特に好ましくは７０ｋｇ／ｍ３〜２００ｋｇ／ｍ３である。このパラメーターはまた、セグメントの通気抵抗、濾過効率および硬度にも本質的に影響を及ぼす。セグメントの密度は、包装材料は通気抵抗、濾過効率または熱伝達にほとんど影響を及ぼさないことから、包装材料を含まない、と示される。セグメントの密度の決定は計算によるものであり得る。これに関して、第一に、セグメント体積が決定されるが、これは例えば、円筒形セグメントの直径および長さから計算することができる。直径に対する包装材料の影響は無視できる。セグメントの質量は秤量により決定することができ、セグメントは包装材料で包装されている。包装材料の質量は、包装材料の面積と包装材料の公称または測定坪量から決定することができる。一例として、典型的な円筒形セグメントの場合、包装材料の面積は、セグメントの円周および包装材料のそれ自体との重なりならびにセグメントの長さから求める。
【００３７】
包装材料の質量を、包装材料を含むセグメントの質量から減算し、セグメント体積で割ってその密度を計算する。数値例はさらに以下で詳細に示す。
【００３８】
ウェブ材料の密度、包装材料を含まないセグメントの密度およびセグメント体積当たりのセグメント中のウェブ材料の面積は総て、セグメントの通気抵抗、濾過効率および熱伝達に影響を及ぼし、それにより、複雑な様式で相互作用するので、本発明者らは、これらの特性のある特定の組合せだけがセグメントの要件を適切に満たし得ることを見出した。これらの特性から計算されるパラメーターＺは、そのために適切であることが見出され、パラメーターＺは、
Ｚ＝ρＷｅｂ＋５・ρＳｅｇ＋１２・ＡＷｅｂ
により計算され、式中、
ρＷｅｂは、ウェブ材料の密度ｋｇ／ｍ３であり、
ρＳｅｇは、包装材料を含まないセグメントの密度ｋｇ／ｍ３であり、かつ、
ＡＷｅｂは、セグメントの体積当たりのウェブ材料の面積ｃｍ２／ｃｍ３である。
【００３９】
このパラメーターＺは、１３００以上２８００以下、好ましくは１３５０以上２６００以下、特に好ましくは１４００以上２４００以下であるべきである。このような場合にのみ有利な特性を備えたセグメントが得られ、好ましい範囲でのみ、通気抵抗および濾過効率に特に有利な妥当性が得られる。
【００４０】
セグメントの包装材料は、好ましくは紙、特に好ましくは、２０ｇ／ｍ２以上１５０ｇ／ｍ２以下の坪量を有する紙、特に好ましくは、５０ｇ／ｍ２以上１２０ｇ／ｍ２以下の坪量を有する紙である。セグメントに有利な特性を得るためには、セグメントの密度、従って硬度は比較的低い。よって、５０ｇ／ｍ２〜１５０ｇ／ｍ２の坪量を有する包装材料は、セグメントの硬度をさらに改善することができる。しかしながら、坪量は大きすぎてはならず、これはそうでなければ、包装材料の復元力がセグメントの製造、特に、包装材料のそれ自体との接着をより困難とするためである。
【００４１】
包装材料の曲げ剛性は、セグメントの有利な硬度を得るために坪量と同じく重要である。従って、曲げ剛性は、好ましくは０．０５Ｎｍｍ以上０．９０Ｎｍｍ以下、特に好ましくは０．１０Ｎｍｍ以上０．８０Ｎｍｍ以下であるべきである。曲げ剛性は、ＩＳＯ  ５６２８：２０１２に従って、特に、この規格に記載される二点法に従って決定することができる。曲げ剛性は、そのサンプルがウェブ材料から採取された方向に依存し得る。上記の好ましい、および特に好ましい範囲によって定義される特徴は、少なくとも一方向の曲げ剛性が定義された好ましい、または特に好ましい範囲にある場合に得られる。
【００４２】
本発明によるセグメントは、好ましくは円筒形であり、好ましくは、５ｍｍ以上９ｍｍ以下、特に好ましくは、７ｍｍ以上８．５ｍｍ以下の直径を有する。
【００４３】
本発明によるセグメントは、好ましくは、４ｍｍ以上４０ｍｍ以下の長さ、特に好ましくは、６ｍｍ以上３５ｍｍ以下、極めて特に好ましくは、１０ｍｍ以上２８ｍｍ以下である。
【００４４】
本発明によるセグメントは、喫煙物品の一成分であり得、従って、本発明による喫煙物品は、エアロゾル形成材と本発明によるセグメントを含んでなる。
【００４５】
好ましい実施態様では、喫煙物品は、少なくとも本発明によるセグメント、およびタバコを含有するさらなるセグメントを含んでなるフィルター付きシガレットである。特に好ましい実施態様では、本発明によるセグメントは、フィルター付きシガレットのフィルターのセグメントである。
【００４６】
さらに好ましい実施態様では、喫煙物品は、この喫煙物品の意図した使用の間加熱されるのみで燃焼しない(das beim bestimmungsgemaessen Gebrauch des Rauchartikelsnur aufgeheizt aber nicht verbrannt wird)エアロゾル形成材を含有し、かつ、少なくとも１つの本発明によるセグメント、およびフィルターセグメントを含有する喫煙物品であり、ここで、前記の少なくとも１つの本発明によるセグメントは、エアロゾル形成材とフィルターセグメントの間に配置される。この配置では、少なくとも１つの本発明によるセグメントは、主としてエアロゾルを冷却する働きをする。
【００４７】
本発明によるセグメントは、当技術分野で公知の手順に従って製造することができる。このような手順は一般に、ウェブ材料の圧着または折り畳み、前記ウェブ材料からの連続ロッドの製造、前記連続ロッドの包装材料による包装、および包装されたロッドの所望のサイズのセグメントへの切断を含んでなる。
【００４８】
本発明によるセグメントを用いた喫煙物品もまた、当技術分野での手順に従って製造することができる。
【図面の簡単な説明】
【００４９】
【図１】図１は、２５のウェブ材料の組成をまとめた表（表１）を示す。
【図２】図２は、表１の２５のウェブ材料のウェブ材料特性（幅、坪量、厚さ、密度）をまとめた表（表２）を示す。
【図３】図３は、表１および２のウェブ材料から製造された２５のセグメントの特性（質量、密度、面積、パラメーターＺ）をまとめた表（表３）を示す。
【図４】図４は、表３のセグメント機能的特性（通気抵抗、ニコチン、水およびグリセロールに関する濾過効率）をまとめた表（表４）を示す。
【００５０】
好ましい実施態様の説明
以下、本発明を、いくつかの本発明による実施態様により、また本発明でない例と比較してより厳密に説明する。
【００５１】
種々の繊維系ウェブ材料を当技術分野で公知の手順に従って製造し、幅１７５ｍｍ〜３１５ｍｍのリールを切り取った。これらのウェブ材料のリールを圧着し、それぞれの連続ロッドを製造し、坪量７８ｇ／ｍ２の包装材料で包装した。包装材料を含めたロッドの直径は７．８５ｍｍであり、ここで、包装材料の幅は２７ｍｍであり、従って、それ自体に接着するために約２．３ｍｍの重なりがあった。
【００５２】
ウェブ材料の組成を表１に示す。ウェブ材料は総て木材パルプから製造し、２つのウェブ材料２２番と２３番では、リヨセル（商標）繊維も使用し、示された４０％というパーセンテージは、そのウェブ材料における総繊維質量中のリヨセル（商標）繊維の質量に関するものである。ウェブ材料４〜６、１２および１３はまた、それらの質量の２９．５％の沈降炭酸カルシウム（ＣａＣＯ３）も含有した。
【００５３】
ウェブ材料１６〜２１、２４および２５は酸化デンプンでコーティングし、ウェブ材料１４、１５、１８および１９にはグリセロールを含浸させた。ウェブ材料２０および２１にはプロピレングリコールを含浸させた。
【００５４】
ウェブ材料の坪量は、ＩＳＯ  ５３６：２０１２に従って決定し、厚さおよび密度は、ＩＳＯ  ５３４：２０１１に従って決定した。結果を表２に示し、ここでは、ウェブ材料の番号は表１の番号に相当する。
【００５５】
ウェブ材料から製造されたロッドを長さ各１０８ｍｍのロッドに切断し、それらの質量を秤量により決定した。
【００５６】
ウェブ材料１〜２５から製造されたロッドに関するデータを表３に示し、ここでもまた、ウェブ材料の番号は表１の番号に相当する。これに関して、表３の質量は、坪量７８ｇ／ｍ２の包装材料を含む長さ１０８ｍｍのロッドの質量である。密度はロッドの質量および既知の外形から次のように計算した。
【００５７】
幅２７ｍｍおよび長さ１０８ｍｍの包装材料の質量は、
７８ｇ／ｍ２×０．０２７ｍ×０．１０８ｍ＝０．２２７ｇ
【００５８】
ロッドの体積は、既知の外形から計算した。従って、
π／４×（７．８５ｍｍ）２×１０８ｍｍ＝５２２７ｍｍ３
【００５９】
これに関して、包装材料の厚さは無視した。包装材料の質量を、包装材料を含むロッドの質量から減算し、結果を体積で割った。従って、例えば、ウェブ材料１から製造されたロッドの密度は、
（０．７１ｇ−０．２２７ｇ）／５２２７ｍｍ３＝９２．４ｋｇ／ｍ３
であった。
【００６０】
パラメーターＺも表３に示し、これは、
Ｚ＝ρＷｅｂ＋５・ρＳｅｇ＋１２・ＡＷｅｂ
から計算し、式中、
ρＷｅｂは、ウェブ材料の密度ｋｇ／ｍ３であり、
ρＳｅｇは、包装材料を含まないセグメントの密度ｋｇ／ｍ３であり、かつ、
ＡＷｅｂは、セグメントの体積当たりのウェブ材料の面積ｃｍ２／ｃｍ３である。
【００６１】
パラメーターＺは、ロッドまたはセグメントの外形、特に、直径および長さには依存せず、セグメントの内部構造だけを特徴付ける。
【００６２】
長さ１０８ｍｍのロッドの通気抵抗は、ＩＳＯ  ６５６５に従って測定した。長さ１８ｍｍのセグメントをロッドから切り取り、それから喫煙物品を製造した。
【００６３】
喫煙物品は、いわゆる、加熱タバコ製品であり、喫煙物品中に含まれているタバコが加熱されるだけである。喫煙物品は、タバコを含むセグメント、流動方向に、その後に、エアロゾルを凝縮することができる移行セグメント、さらにその後に、主としてエアロゾルを冷却する働きをする本発明によるセグメント、最後にフィルターセグメントからなった。
【００６４】
喫煙物品は市販の加熱装置で加熱し、ＩＳＯ  ３３０８に示されている方法に従って発煙させた。ウェブ材料８〜２５から製造されたセグメントについて、ニコチン、水およびグリセロールの濾過効率を測定した。これに関して、濾過効率は、セグメントに流入する物質の量に対する、セグメントに流入する物質の量とセグメントから流出する物質の量の差である。濾過効率は、パーセンテージとして表され、長さ１８ｍｍのセグメントに対するニコチン、水およびグリセロールに関してこの方法により決定した。
【００６５】
表４では、長さ１０８ｍｍのロッドの通気抵抗ならびにニコチン、水およびグリセロールに関する長さ１８ｍｍのセグメントの濾過効率を示す。ここでもまた、ウェブ材料の番号は表１の番号に相当する。
【００６６】
ウェブ材料１〜２５から製造されたセグメントは、約１３００〜約２２５０のパラメーターＺを有する本発明によるセグメントである。長さ１０８ｍｍのロッドの通気抵抗は、１７．９ｍｍＷＧ〜６３．９ｍｍＷＧであり、エアロゾルを移行させ、低い通気抵抗を有するにすぎないか、またはエアロゾルを濾過し、かつさらに通気抵抗を増大させるかのセグメントの設計を可能とする。特に、組成に関しては同一であるウェブ材料２と１１の比較は、通気抵抗に及ぼすセグメントの密度の影響を示す。セグメント密度が７３．３ｋｇ／ｍ３であるウェブ材料２のセグメントは、２３．８ｍｍＷＧの通気抵抗（１０８ｍｍ）を与え、一方、密度１７０．５ｋｇ／ｍ３のウェブ材料１１から製造されたセグメントは、５４．５ｍｍＷＧの通気抵抗（１０８ｍｍ）を有する。このことはセグメントの密度の重要性を示し、そのためにこれはパラメーターＺの必須成分である。しかしながら、通気抵抗は、セグメントの密度によってだけ決定されるわけではない。
【００６７】
ウェブ材料６および７は類似の坪量を有するが、ウェブ材料６は２９．５％の炭酸カルシウムを含有するので、密度が実質的に高い。それらから製造されたセグメントは、同等の密度であり、セグメント体積当たりのウェブ材料の面積も同等である。しかしながら、それらは通気抵抗が実質的に異なり、ウェブ材料６から製造されたロッド（１０８ｍｍ）では６３．９ｍｍＷＧであり、ウェブ材料７およびから製造されたロッド（１０８ｍｍ）では３０．５ｍｍＷＧである。このことは、ウェブ材料の密度はそれ自体、それから製造されたセグメントの特性に対して独立した影響を及ぼし、従って、パラメーターＺの必須成分をなすことを示す。
【００６８】
セグメント体積当たりのウェブ材料の面積は、ウェブ材料の密度および包装材料を含まないセグメントの密度に依存するので、これもまた通気抵抗の必須の特性であり、従って、これもまたパラメーターＺの成分である。
【００６９】
デンプンでコーティングされたウェブ材料１６〜２１のセグメントは総て、水に対して、比較可能なウェブ材料８、９および１１からのセグメントよりも低い濾過効率を示すが、ニコチンおよびグリセロールの濾過効率にほとんど違いはない。従って、このことは、酸化デンプンによるコーティングが水の濾過効率を調整するために使用可能であることを示す。
【００７０】
ウェブ材料１８〜２１のグリセロールまたはプロピレングリコールによる含浸は、それから製造されたセグメントに、ニコチンおよびグリセロールに関して、このような含浸のないウェブ材料１６および１７からのセグメントに比べて実質的に高い濾過効率をもたらす。よって、ニコチンおよびグリセロールの濾過効率は、含浸により調整することができる。
【００７１】
まとめると、ウェブ材料１〜２５から製造された総てのセグメントは、喫煙物品内のセグメントとして有用であり、エアロゾルの冷却ならびにエアロゾルの濾過に役立ち得る。ウェブ材料１〜２５から製造された総てのセグメントの生分解性は、使用された成分からそのまま得られ、さらに試験しなかった。本発明によるセグメントを用いれば、喫煙物品で使用するための有利な特性が得られ、しかも優れた生分解性が達成できることが示された。
【００７２】
本発明ではない下記の二例は、パラメーターＺが本発明によるセグメントと本発明ではないセグメントとの差別化に不可欠であることを示す。
【００７３】
包装材料を含まない密度が９０．４ｋｇ／ｍ３であり、セグメント体積当たりのウェブ材料の面積が３６．９ｃｍ２／ｃｍ３であるセグメントがウェブ材料７から製造された。このセグメントのパラメーターＺは、
３５０．０＋５・９０．４＋１２・３６．９＝１２４４．８
であり、従って、本発明による１３００〜２８００の範囲外にある。
【００７４】
このウェブ材料からの長さ１０８ｍｍのロッドは、１２．３ｍｍＷＧの通気抵抗を持つに過ぎず、これは喫煙物品での適用として低すぎる。加えて、７８ｇ／ｍ２の包装材料にもかかわらず、セグメントの硬度は、喫煙物品にさらに加工するには十分でない。このセグメントは、パラメーターＺに関する要件を除いて本発明による要件の総てを満たしたことに留意すべきである。
【００７５】
包装材料を含まない密度が２３３．９ｋｇ／ｍ２であり、セグメント体積当たりのウェブ材料の面積が８９．９ｃｍ２／ｃｍ３であるセグメントがウェブ材料１２から製造された。このセグメントのパラメーターＺは、
６０４．７＋５・２３３．９＋１２・８９．９＝２８５３．６
であり、従って、本発明による１３００〜２８００の範囲外にある。
【００７６】
水に関するこのセグメントの濾過効率は、ウェブ材料１２における高い炭酸カルシウム含量にもかかわらず６５％を超え、従って、乾燥しすぎたエアロゾルが生じ、よって、消費者に許容されない味となった。この場合も、このセグメントは、パラメーターＺに関する要件を除いて本発明による要件の総てを満たしたことに留意すべきである。
【００７７】
よって、本発明ではない２つの比較例は、パラメーターＺが満足のいく特性を有するセグメントを得るために不可欠であることを示す。
【図１】
2021511778.tif 000002
【図２】
2021511778.tif 000003
【図３】
2021511778.tif 000004
【図４】
2021511778.tif 000005
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
喫煙の間加熱されるが燃焼しないエアロゾル形成材およびセグメントを含んでなる喫煙物品であって、前記セグメントは、繊維系ウェブ材料と、前記繊維系ウェブ材料を包装する包装材料とを含んでなり、前記繊維系ウェブ材料は、
−  ウェブ材料の質量に対して、それぞれ、４０％以上のパルプ繊維と１０％未満の非天然ポリマーとを含んでなり、
−  １０ｇ／ｍ２以上７０ｇ／ｍ２以下の坪量を有し、かつ、
−  ２５μｍ以上４００μｍ以下の厚さを有し、
セグメント内の前記ウェブ材料は、セグメント体積ｃｍ３当たり２０ｃｍ２以上９０ｃｍ２以下の面積を有し、
包装材料を含まないセグメントは、５０ｋｇ／ｍ３以上３００ｋｇ／ｍ３以下の密度を有し、かつ、
Ｚ＝ρＷｅｂ＋５・ρＳｅｇ＋１２・ＡＷｅｂ
で定義されるパラメーターＺは、不等式１３００≦Ｚ≦２８００を満たし、式中、
ρＷｅｂは、ウェブ材料の密度ｋｇ／ｍ３であり、
ρＳｅｇは、包装材料を含まないセグメントの密度ｋｇ／ｍ３であり、かつ、
ＡＷｅｂは、セグメントの体積当たりのウェブ材料の面積ｃｍ２／ｃｍ３であり、
前記包装材料は、２０ｇ／ｍ２以上１５０ｇ／ｍ２以下の坪量を有する紙により形成され、かつ、
前記包装材料は、０．０５Ｎｍｍ以上０．９０Ｎｍｍ以下の曲げ剛性を有する、
喫煙物品。
【請求項２】
前記ウェブ材料中のパルプ繊維の含量が、ウェブ材料の質量に対して、それぞれ、６０％以上、好ましくは９０％以上、特に好ましくは９９％以上である、請求項１に記載の喫煙物品。
【請求項３】
前記パルプ繊維が、落葉樹または針葉樹、その他の植物、特に、アサ、アマ、サイザルアサ、ジュート、マニラアサもしくはアフリカハネガヤ、またはそれらの混合物から供給される木材パルプ繊維により形成される、請求項１または２に記載の喫煙物品。
【請求項４】
前記ウェブ材料が、その質量の５％未満の非天然ポリマーを含有し、好ましくはその質量の１％未満の非天然ポリマーを含有し、特に好ましくは、非天然ポリマーを含有しない、請求項１〜３のいずれか一項に記載の喫煙物品。
【請求項５】
前記ウェブ材料が、再生セルロース由来の繊維、特に、ビスコース繊維、モーダル繊維、リヨセル（商標）またはテンセル（商標）を含有し、それらの含量が好ましくはウェブ材料の質量の６０％未満、特に好ましくはウェブ材料の質量の４０％未満である、請求項１〜４のいずれか一項に記載の喫煙物品。
【請求項６】
前記ウェブ材料が充填材を含有し、前記充填材は、好ましくは炭酸カルシウム、特に沈降炭酸カルシウム、酸化マグネシウム、水酸化マグネシウム、水酸化アルミニウム、二酸化チタン、ケイ酸塩またはそれらの混合物により形成される、請求項１〜５のいずれか一項に記載の喫煙物品。
【請求項７】
前記ウェブ材料の質量に対する充填材の含量が０％以上、好ましくは５％以上、特に好ましくは１０％以上、および５０％以下、好ましくは３５％以下、特に好ましくは３０％以下である、請求項１〜６のいずれか一項に記載の喫煙物品。
【請求項８】
前記ウェブ材料が、特にポリビニルアルコールまたは多糖で、コーティングされ、前記多糖は、好ましくは、デンプン、カルボキシメチルセルロース、グアー、デキストリン、ペクチンまたはそれらの混合物からなる群から選択される、請求項１〜７のいずれか一項に記載の喫煙物品。
【請求項９】
前記ウェブ材料に、特にグリセロールまたはプロピレングリコールが、含浸される、請求項１〜８のいずれか一項に記載の喫煙物品。
【請求項１０】
前記ウェブ材料が香味剤を含有し、好ましくは、前記香味剤は、ウェブ材料中に、化学的に結合した形態または物理的に結合した形態で含有され、例えば、封入され、前記香味剤は、好ましくは、メントール、エチルバニリングルコシド、バニリンおよびエチルバニリンからなる群から選択される、請求項１〜９のいずれか一項に記載の喫煙物品。
【請求項１１】
前記ウェブ材料の坪量が２０ｇ／ｍ２〜６０ｇ／ｍ２、好ましくは２５ｇ／ｍ２〜５０ｇ／ｍ２である、請求項１〜１０のいずれか一項に記載の喫煙物品。
【請求項１２】
前記ウェブ材料の厚さが３５μｍ〜１５０μｍ、好ましくは４０μｍ〜１００μｍである、請求項１〜１１のいずれか一項に記載の喫煙物品。
【請求項１３】
前記ウェブ材料の密度が１００ｋｇ／ｍ３〜１２００ｋｇ／ｍ３、好ましくは２００ｋｇ／ｍ２〜７００ｋｇ／ｍ３、特に好ましくは３００ｋｇ／ｍ３〜６００ｋｇ／ｍ３である、請求項１〜１２のいずれか一項に記載の喫煙物品。
【請求項１４】
３０ｃｍ２／ｃｍ３〜８０ｃｍ２／ｃｍ３、好ましくは３５ｃｍ２／ｃｍ３〜７０ｃｍ２／ｃｍ３のセグメント体積ｃｍ３当たりのウェブ材料を含有する、請求項１〜１３のいずれか一項に記載の喫煙物品。
【請求項１５】
包装材料を含まない密度が６０ｋｇ／ｍ３〜２５０ｋｇ／ｍ３、好ましくは７０ｋｇ／ｍ３〜２００ｋｇ／ｍ３である、請求項１〜１４のいずれか一項に記載の喫煙物品。
【請求項１６】
前記パラメーターＺが１３５０以上２６００以下、好ましくは１４００以上２４００以下である、請求項１〜１５のいずれか一項に記載の喫煙物品。
【請求項１７】
前記包装材料が、５０ｇ／ｍ２以上１２０ｇ／ｍ２以下の坪量を有する紙により形成される、請求項１〜１６のいずれか一項に記載の喫煙物品。
【請求項１８】
前記包装材料が、０．１０Ｎｍｍ以上０．８０Ｎｍｍ以下の曲げ剛性を有する、請求項１〜１７のいずれか一項に記載の喫煙物品。
【請求項１９】
円筒形であり、かつ、好ましくは５ｍｍ以上９ｍｍ以下、特に好ましくは７ｍｍ以上８．５ｍｍ以下の直径を有する、請求項１〜１８のいずれか一項に記載の喫煙物品。
【請求項２０】
４ｍｍ以上４０ｍｍ以下の長さ、好ましくは６ｍｍ以上３５ｍｍ以下の長さ、特に好ましくは１０ｍｍ以上２８ｍｍ以下の長さである、請求項１〜１９のいずれか一項に記載の喫煙物品。
【請求項２１】
前記セグメントがエアロゾル形成材とフィルターセグメントの間に配置される、請求項１〜２０のいずれか一項に記載の喫煙物品。
【国際調査報告】
2021511778.tif 000006
2021511778.tif 000007
2021511778.tif 000008
2021511778.tif 000009